(57)【要約】  本発明は、平面基材層、例えばグラファイト箔層と、前記平面基材層の表面に接着した、二次元的に隣接したポリテトラフルオロエチレンカバー層と、を含む密封用の層状複合体であって、前記ポリテトラフルオロエチレンカバー層が、２００ｇ／ｍ２未満のポリテトラフルオロエチレンを含有することを特徴とする層状複合体に関する。【特許請求の範囲】
【請求項１】
平面基材層と、
前記平面基材層の表面に接着した、二次元的に隣接したポリテトラフルオロエチレンカバー層と、
を含む密封用の層状複合体であって、
前記ポリテトラフルオロエチレンカバー層が、２００ｇ／ｍ２未満のポリテトラフルオロエチレンを含有することを特徴とする、密封用の層状複合体。
【請求項２】
前記ポリテトラフルオロエチレンカバー層の平均厚さが、１０〜５０μｍの範囲であることを特徴とする、請求項１に記載の層状複合体。
【請求項３】
前記ポリテトラフルオロエチレンカバー層によって前記平面基材層に結合（connect）されているマイクロ粒子コーティングが存在し、前記マイクロ粒子コーティングが、前記ポリテトラフルオロエチレンカバー層の前記平面基材層とは反対側の表面を、少なくとも部分的に覆っていることを特徴とする、請求項１に記載の層状複合体。
【請求項４】
前記マイクロ粒子コーティングが、１〜５０μｍの範囲の平均粒子サイズを有する粒子を含むことを特徴とする、請求項３に記載の層状複合体。
【請求項５】
前記マイクロ粒子コーティングが、マイクロ粒子固体潤滑剤コーティングであることを特徴とする、請求項３に記載の層状複合体。
【請求項６】
１００℃〜４００℃の範囲の温度に加熱され、その後室温に冷却されたときに、
接着性残渣を形成する物質を含有しないか、あるいは
接着性残渣を形成する物質を、流体密封層と流体密封層との間だけに含有する
ことを特徴とする、請求項１に記載の層状複合体。
【請求項７】
前記平面基材層が、グラファイト箔層であることを特徴とする、請求項１に記載の層状複合体。
【請求項８】
請求項１に記載の層状複合体を含むことを特徴とするシール。
【請求項９】
請求項１に記載の層状複合体を製造するための方法であって、
ａ）平面基材層の表面を、マイクロポーラスポリテトラフルオロエチレン層と接触させ、
ｂ）前記マイクロポーラスポリテトラフルオロエチレン層を前記平面基材層に接着させるように強く前記マイクロポーラスポリテトラフルオロエチレン層を前記平面基材層の表面に押し付け、かつ／あるいは、前記マイクロポーラスポリテトラフルオロエチレン層が前記平面基材層に接着する程度に温度を上昇させて、前記平面基材層に接着したポリテトラフルオロエチレンカバー層を得る
ことを特徴とする、方法。
【請求項１０】
工程ｂ）において、前記マイクロポーラスポリテトラフルオロエチレン層を０．２〜１０Ｎ／ｍｍ２の範囲の圧力で押し付け、かつ／あるいは、前記温度を３２０〜４４０℃の範囲に上昇させることを特徴とする、請求項９に記載の方法。
【請求項１１】
ｃ）マイクロ粒子コーティングを、前記ポリテトラフルオロエチレンカバー層の前記平面基材層とは反対側の表面に適用する工程であって、前記マイクロ粒子コーティングを、前記ポリテトラフルオロエチレンカバー層によって前記平面基材層に結合（connect）させる、工程
を特徴とする、請求項９に記載の方法。
【請求項１２】
マイクロ粒子と、前記ポリテトラフルオロエチレンカバー層との間の結合が、３３０〜４００℃で焼結することによって生じることを特徴とする、請求項１１に記載の方法。
【請求項１３】
２００ｇ／ｍ２未満のポリテトラフルオロエチレンを含有するマイクロポーラスポリテトラフルオロエチレン層の、平面基材層のガス透過性を低減させるための使用。
【請求項１４】
２００ｇ／ｍ２未満のポリテトラフルオロエチレンを含有するマイクロポーラスポリテトラフルオロエチレン層の、グラファイト箔層又は金属箔層の表面に接着するポリテトラフルオロエチレンカバー層を形成するための使用。
【請求項１５】
２００ｇ／ｍ２未満のポリテトラフルオロエチレンを含有するマイクロポーラスポリテトラフルオロエチレン層の、マイクロ粒子コーティング用、例えばマイクロ粒子固体潤滑剤コーティング用の担体としての使用。
【発明の詳細な説明】
【技術分野】
【０００１】
本発明は、特に、化学産業、石油化学産業、発電所及び自動車産業、例えば、産業用パイプライン、特に化学、石油、ガスの用途の産業用パイプライン、及び熱エネルギーシステム、例えば発電所若しくは自動車の排気ガス処理システムなどの熱エネルギーシステム、においてフランジ類を密封（sealing）するのに適した、シール用、好ましくはガスケット用の層状複合体に関する。
【背景技術】
【０００２】
粒子の形態で存在するポリテトラフルオロエチレン（ＰＴＦＥ）をグラファイトと組み合わせて使用することは知られている。
【０００３】
例えば、露国実用新案第４１  ４３０（Ｕ１）号には、熱膨張グラファイトの層を含むシリンダーヘッドシールが記載されており、ＰＴＦＥコーティングが少なくとも１つの表面に塗布されている。このコーティングは、懸濁液から、例えばスプレーで適用され得る。最適な厚さは５〜２０マイクロメートルである必要がある。したがって、この文献で提案されているＰＴＦＥコーティングは、ＰＴＦＥ粒子の層であり、そのＰＴＦＥ粒子は、互いに隣り合って配置されており、懸濁液の状態で配置することができるほど小さい。
【０００４】
１つ以上のグラファイト箔で構成されたガスケットであって、そのうち少なくとも１つの箔の表面が、粒子の形で存在し、接着及び滑り摩擦を低減する物質で部分的にコーティングされているガスケットは、Ｓｉｇｒｉ  Ｅｌｅｋｔｒｏｇｒａｐｈｉｔ  ＧｍｂＨによるＧｅｒｍａｎ  Ｏｆｆｅｎｌｅｇｕｎｇｓｓｃｈｒｉｆｔ  ２４  ４１６０２によって知られている。二硫化モリブデン、窒化ホウ素、フッ化グラファイトなどの層状格子構造を有する化合物、ＰＴＦＥ及びポリイミドなどの耐熱性付着防止ポリマー、並びに金属石鹸及びフタロシアニン、又はこれらの物質の混合物が、適切なコーティング物質として記載されている。前記潤滑剤からなる物質の厚さは、好ましくは５〜２００μｍであるべきである。摩擦低減物質が分散液として塗布されることも記載されている。好ましくは、この摩擦低減物質は箔に巻き入れられる。その結果、例えば、箔表面に固定されて島状の複合体を形成するＰＴＦＥ粒子が得られる。
【０００５】
平面グラファイト箔層と、その平面グラファイト箔層に接着する、二次元的に隣接したプラスチック含有層とを含む複合材料も知られている。
【０００６】
例えば、独国特許第６９１  １７  ９９２（Ｔ２）号には、柔軟なグラファイトラミネートであって、密封要素として適切であることが意図され、かつ、ポリマー、例えばＰＴＦＥでコーティングされた物質が、２つの長さの柔軟なグラファイト材料の間に挿入及び結合された、柔軟なグラファイトラミネートが記載されている。この文献における柔軟なグラファイトラミネートでは、ＰＴＦＥは、グラファイト層間に内部的に配置されている。
【０００７】
独国特許出願公開第１０  ２０１２  ２０２７４８（Ａ１）号には、単位面積当たりの質量が特に軽いグラファイト箔の製造方法が記載されている。この場合、支持体上のグラファイト塩粒子は、膨張工程で膨張して、グラファイト膨張物を形成する。グラファイト膨張物は支持体上に残り、支持体上で圧縮されて、圧縮工程でグラファイト箔を形成する。このグラファイト箔は、少なくとも１つのプラスチック膜と一緒にラミネートを形成し得ると記載されている。プラスチック膜は、ポリエチレンテレフタレート（ＰＥＴ）、ポリオレフィン、例えばポリエチレン（ＰＥ）及びポリプロピレン（ＰＰ）など、塩化ポリビニル（ＰＶＣ）、ポリスチレン（ＰＳ）、ポリエステル、ポリイミド（ＰＩ）、フルオロプラスチック、例えばＰＶＤＦ及びＰＴＦＥなど、ポリカーボネート、並びにバイオポリマー、例えばポリラクチド（ＰＬＡ）、酢酸セルロース（ＣＡ）、及びデンプンブレンドなどを含む群からの少なくとも１つのプラスチック材料から形成することができる。グラファイト箔及びプラスチック膜は、接着剤を使用することなく相互に接着され得ることも記載されている。プラスチック膜には孔を開けることができ、０．２５〜２ｍｍの孔径が記載されている。密封技術への用途も提案されている。
【０００８】
韓国特許第０１５８０５１（Ｂ１）号は、膨張したグラファイトを含有するシールに関する。この文献は、ＰＴＦＥなどの密封材料を用いる含浸を提案しており、特にＰＴＦＥ粒子に言及している。ＰＴＦＥ膜についても言及されているが、厚さは特定されていない。
【０００９】
ＰＴＦＥの箔及び膜は、平面切削工具を使用してＰＴＦＥブロックの表面から層を除去することによって、ＰＴＦＥブロックから形成される。この層は、特定の最小の厚さを忠実に守らなければならないことが見出されており、そうでなければ箔の製造が不可能となる。したがって、ＰＴＦＥプラスチック膜を使用すると、必然的に単位面積当たりのＰＴＦＥの質量がある程度高くなる。
【００１０】
独国実用新案第Ｇ９２  ０８  ９４３．７（Ｕ１）号には、グランドパッキンを形成するために上下に配置された複数のグラファイトシールリングを有するグランドシールが記載されている。そのグラファイトシールリングの少なくとも１つは、グラファイトコアとＰＴＦＥ製のジャケットを有する。ジャケットは、ＰＴＦＥ箔又はＰＴＦＥ板から形作ることができ、あるいは、拡散密封的な方法でグラファイトコア上に焼結させることもできる。ＰＴＦＥジャケットは、閉じたジャケット又は溝のある（furrowed）ジャケットとして構成され得る。ＰＴＦＥジャケットの厚さについては言及されていない。図面には、かなり厚いＰＴＦＥジャケットが示されている。閉じたジャケットと溝のあるジャケットの両方の場合において、グラファイトコアの２つの周縁はＰＴＦＥで覆われている。
【００１１】
実用新案ＤＥ２１  ２００８  ０００  ０５１（Ｕ１）は、フランジ接続を密封するためのシールに関する。この文献には、膨張性グラファイトでできており、多孔質ポリテトラフルオロエチレンのコーティング層でコーティングされたコアリングが記載されている。コーティング層は、コアリングの表面にコーティングストリップをらせん状に巻くことによって形成される。この実用新案は、コーティングストリップの巻線が重なる必要があることも教示している。したがって、コーティングストリップは、コアリングの２つの表面だけでなく、コアリングの内縁及び外縁も完全に覆う。コーティングストリップは、コアリングの直径に応じて、０．０４５〜０．２５ｍｍの厚さを有し得る。コーティングストリップの多孔度は、例えば、３０〜４０％又は５０〜６０％であり得ることが記載されている。実用新案ＤＥ２１  ２００８  ０００  ０５１（Ｕ１）に記載されたシールは、巻線中に複数のオーバーラップを持つ領域と、１つのオーバーラップしかない領域とが必ず形成されるため、コーティングの厚さが必ず一貫しないという欠点を有している。加えて、巻線にはかなりの量の作業が必要であり、自動化が困難である。
【先行技術文献】
【特許文献】
【００１２】
【特許文献１】露国実用新案第４１  ４３０（Ｕ１）号
【特許文献２】独国特許第６９１  １７  ９９２（Ｔ２）号
【特許文献３】独国特許出願公開第１０  ２０１２  ２０２７４８（Ａ１）号
【特許文献４】韓国特許第０１５８０５１（Ｂ１）号
【特許文献５】独国実用新案第Ｇ９２０８９４３．７（Ｕ１）号
【特許文献６】独国実用新案第２１  ２００８  ０００  ０５１（Ｕ１）号
【発明の概要】
【発明が解決しようとする課題】
【００１３】
本発明によって対処される問題は、特に単純で環境に優しい方法で製造することができ、高圧及び高温で長期間使用した後でもシール材料と接触する表面から容易に取り外すことができる、普遍的に適用可能なシール材料を提供することである。
【課題を解決するための手段】
【００１４】
この問題は、シール用、特にガスケット用の層状複合体であって、平面基材層、例えばグラファイト箔層と、この平面基材層の表面に接着（adhere）する二次元的に隣接したポリテトラフルオロエチレンカバー層とを含み、このポリテトラフルオロエチレンカバー層が、２００ｇ／ｍ２未満のポリテトラフルオロエチレン（ＰＴＦＥ）を含む、層状複合体によって解決される。したがって、このカバー層は、カバー層の１平方メートル当たり２００ｇ未満のＰＴＦＥ、一般に最大で１９０ｇ／ｍ２までのＰＴＦＥ、特に最大で１７５ｇ／ｍ２までのＰＴＦＥ、好ましくは最大で１６０ｇ／ｍ２までのＰＴＦＥ、より好ましくは最大で１５０ｇ／ｍ２までのＰＴＦＥ、特に好ましくは最大で１３０ｇ／ｍ２までのＰＴＦＥ、特に好ましくは最大で１１０ｇ／ｍ２までのＰＴＦＥ、非常に好ましくは最大で１００ｇ／ｍ２までのＰＴＦＥ、例えば最大で８０ｇ／ｍ２までのＰＴＦＥを含む。
【００１５】
ポリテトラフルオロエチレンカバー層は、二次元的に隣接している。二次元的に隣接する層は、例えば、二次元的に連続する（例えば、気体密封様式で連続する）ことができる層、多孔性であることができる層、又はメッシュのような構造を有することができる層であると理解される。しかし、互いに隣り合って配置された粒子からなる層は、二次元的に隣接する層ではない。
【００１６】
「二次元的に隣接する」という特徴は、ポリテトラフルオロエチレンに関する。二次元的に隣接するポリテトラフルオロエチレンカバー層は、例えば、他の物質、例えば他のポリマーに埋め込まれたポリテトラフルオロエチレン粒子の層でも、基材層、例えばグラファイト箔層の表面に押し込まれたポリテトラフルオロエチレン粒子の層でもない。
【００１７】
驚くべきことに、本発明による層状複合体は、特に簡単な方法、すなわち、以下に記載される本発明による方法に従う、マイクロポーラスポリテトラフルオロエチレン層を使用する方法によって得ることができることが見出された。このマイクロポーラスポリテトラフルオロエチレン層は、例えば、米国特許第３，９６２，１５３号に記載されており、本発明の方法に関連して以下でより詳細に論じる。例として、他の多くの異なる技術分野から知られている延伸ポリテトラフルオロエチレン層、例えば衣料産業から知られているＯＲＥ−ＴＥＸ（登録商標）膜を使用することができる。しかし、それらの業界では、これらの材料はシールを形成するためではなく、むしろ、水蒸気を透過し、ターゲットを絞った方法で体から水蒸気を逃がすことを促進する衣類の層を形成するために、言い換えると事実上「非密封体（non-seals）」のために使用される。したがって、本願で提案する使用は、以前に知られているマイクロポーラスＰＴＦＥ層の主要な使用分野とは対照的なものである。
【００１８】
本発明による層状複合体及び本発明による方法は、カバー層１平方メートル当たり２００ｇＰＴＦＥ未満という非常に低い単位面積当たりの質量を有する、非常に薄いポリテトラフルオロエチレンカバー層のみが形成されるため、環境に優しい。ＰＴＦＥ含有コーティングは、冒頭で述べた先行技術で提案されている。しかし、これらはＰＴＦＥ粒子の懸濁液又は分散液によって形成されている。結果として、それらは二次元的に隣接しておらず、むしろ互いに隣り合って配置されたＰＴＦＥ粒子から実質的に形成されている。本発明に従って提案された、二次元的に隣接するマイクロポーラスポリテトラフルオロエチレンカバー層の使用とは異なり、ＰＴＦＥ粒子を含む懸濁液及び分散液は、特に噴霧中に、環境に損傷を与えるＰＦＴＥの放出のリスクがはるかに高い。ＰＴＦＥ粒子は相互接続されていないため、他のシール材料から実質的に分離することができず、廃棄がより困難になる。しかし、二次元的に隣接するＰＴＦＥは、少なくとも大部分が、平面基材層から一体として除去することができる。従来技術で言及されたＰＴＦＥ箔と比較して、単位面積当たりの質量が軽いという利点がある。言い換えれば、全体的として必要とされるＰＴＦＥが少なくて済み、環境への適合性が高まる。
【００１９】
本発明による層状複合体は、例えば特に高い圧力及び温度までの非常に広い範囲に亘って、普遍的に適用可能である。単位面積当たりの質量が比較的大きいＰＴＦＥ層を、フランジのガスケットに特に高い圧力と温度で使用すると、かなりの量のＰＴＦＥがシールから「クリープアウト」するため、フランジの接触圧力が耐用年数にわたって大幅に低下する。本発明による層状複合体を含むガスケットが使用される場合、フランジの接触圧力は長期間高いままであることが見出された。第一に、特に薄いポリテトラフルオロエチレンカバー層が、ＰＴＦＥがクリープする傾向を全体的に低減するようである。第二に、本発明によれば、単位面積当たりの質量が小さく、これは非常に少量のＰＴＦＥしか存在しないことを意味するため、ガスケットの厚さは、ＰＴＦＥがクリープするときに最小限にしか低下しない。したがって、シールから「クリープアウト」することができるのは、たとえあったとしてもごく少量のＰＴＦＥだけである。ＰＴＦＥが「クリープアウト」する際、シールの厚さはごくわずかしか低下せず、それに応じて接触圧力は高いまま維持される。その結果、所望の接触圧力を維持するためにフランジのネジを締め直す必要がないか、必要とされる締め直しの頻度が少なくなるため、必要とされるメンテナンスが削減される。
【００２０】
本発明によるガスケットは、３００℃及び３０ＭＰＡで２４時間後でも、手動で、及び目に見える残渣なしに、フランジから容易に取り外し可能であることが見出された。
【発明を実施するための形態】
【００２１】
本層状複合体は、平面基材層を含む。この平面基材層は、２つの表面を有し、それらは周辺端部領域で互いに融合する。周辺端部領域は、基材層の輪郭を規定する。
【００２２】
ポリテトラフルオロエチレンカバー層は、基材層の表面に接着する。ポリテトラフルオロエチレンカバー層は、基材層の輪郭の外側に位置する領域に延在することができる。典型的には、ポリテトラフルオロエチレンカバー層は、この輪郭を超えて延在しないか、又は周辺端部領域の１つ又は複数の部分でのみこの輪郭を超えて延在する。ポリテトラフルオロエチレンカバー層が輪郭を超えて延びる部分の長さは、合計で、周辺端部領域の長さの、最大で９９．９％まで、一般に最大で９０％まで、特に最大で８０％まで、好ましくは最大で７０％まで、特に好ましくは最大で６０％まで、特に好ましくは最大で５０％まで、例えば最大３５％までである。
【００２３】
本発明によれば、ポリテトラフルオロエチレンカバー層は、基材層の周辺端部領域部分の周りにも延びることが可能である。その場合、端部領域を覆うポリテトラフルオロエチレンカバー層領域も、ポリテトラフルオロエチレンカバー層の総表面積に寄与する。しかし、本発明によれば、ポリテトラフルオロエチレンカバー層の総表面積の８０％以上、一般に８５％以上、好ましくは９５％以上、特に好ましくは９８％以上が、基材層の輪郭内部に配置されることが好ましい。このことは、必要とされるＰＴＦＥの総量をさらに減らすことができ、これにより、本発明による層状複合体の環境適合性がさらに改善されるため、好ましい。
【００２４】
本発明による方法によってマイクロポーラスポリテトラフルオロエチレン層をその表面に適用することができる任意の平面材料を、平面基材層として使用することができる。当業者は、基材層の適合性を容易に試験することができる。平面基材層は、例えば、グラファイト箔層又は金属箔層であり得、金属は、好ましくは、ステンレス鋼、ニッケル、ニッケル合金、鋼及び銅から選択され、例えばステンレス鋼及びニッケル合金から選択される。
【００２５】
好ましくは、平面基材層は、グラファイト箔層である。
【００２６】
グラファイト（黒鉛）箔層は、例えば、膨張グラファイトから製造されたグラファイト箔層である。知られているように、グラファイト箔は、グラファイトを特定の酸で処理し、それによって、グラフェン層間に組み込まれた酸陰イオンを有するグラファイト塩を形成させることによって製造することができる。次に、グラファイト塩を、例えば、高温、例えば８００℃にさらすことによって膨張させる。次に、膨張中に得られるグラファイト膨張物を圧縮して、グラファイト箔を形成させる。欧州特許第１  １２０  ３７８（Ｂ１）号は、グラファイト箔の製造方法を説明している。その導入部で言及されている独国特許出願公開第１０  ２０１２  ２０２  ７４８（Ａ１）号にも、グラファイト箔の製造方法についての言及がある。
【００２７】
本層状複合体において、グラファイト箔層の密度は、一般に、０．７〜１．３ｇ／ｃｍ３、好ましくは１．０〜１．２ｇ／ｃｍ３、特に好ましくは１．０〜１．１ｇ／ｃｍ３である。
【００２８】
本発明によれば、ポリテトラフルオロエチレンカバー層は、層状複合体の外側に配置されている。これが「カバー」という用語の根拠である。したがって、平面基材層とは反対側に面するポリテトラフルオロエチレンカバー層の側面上には、追加の二次元的に隣接する材料層は適用されない。本発明の特定の実施態様による、ポリテトラフルオロエチレンカバー層によって基材層に結合（connect）されたマイクロ粒子コーティングは、追加の二次元的に隣接する材料層ではない。
【００２９】
ポリテトラフルオロエチレンカバー層は、基材層の表面に接着する。これが意味することは、ポリテトラフルオロエチレンカバー層が基材層の表面に非常に堅固に結合されているので、層状複合体は、層状複合体が分離されることなしに、ウォータージェット切断又はパンチングによって切断され得る。一般に、２つの層間の結合の引張強度は、１Ｎ／ｍｍ２より大きく、好ましくは２Ｎ／ｍｍ２より大きい。驚くべきことに、マイクロポーラスポリテトラフルオロエチレン層は、プレスするだけで、かつ／あるいは温度を高めることによって、平面基材層、特にグラファイト箔層に、非常に堅固に適用できることが見出された。おそらく、基材層の微細な不規則性が、プレス中及び／又は温度が上昇したときにポリテトラフルオロエチレン層のミクロ細孔と噛み合い、これにより、技術的要請をはるかに超える基材層上への予想外に高い接着強度が保証されているようである。
【００３０】
本発明によれば、ポリテトラフルオロエチレンカバー層は、平面基材層の表面に接着する。一般に、ポリテトラフルオロエチレンカバー層の２つの表面のうちの１つは、この場合、基材層の表面と（ほぼ）完全に接触している。例えば、ポリテトラフルオロエチレンカバー層の２つの表面のうちの１つの少なくとも９０％が基材層の表面と接触している。
【００３１】
特定の層状複合体、例えば波型リングシール（corrugated ring seal）では、基材層は波形である。波形とは、基材層が、波の極値、つまり最大値及び最小値を有していることを意味する。ポリテトラフルオロエチレンカバー層の２つの表面のうちの１つは、基材層の表面のうちの１つとほぼ完全に接触することができる。その場合、前記表面は、最大の領域及び最小の領域、並びに最小と最大との間に位置する領域において、基材層の表面に隣接する。好ましくは、ポリテトラフルオロエチレンカバー層の２つの表面のうちの１つの一部が、波形基材層の２つの表面のうちの１つの一部と接触している。例として、基材層とポリテトラフルオロエチレンカバー層との間の接触は、最大の領域にのみ存在する。
【００３２】
ポリテトラフルオロエチレンは、ほとんどが、少なくとも８５質量％、好ましくは少なくとも９０質量％、特に好ましくは少なくとも９５質量％、例えば少なくとも９８質量％がＣＦ２−ＣＦ２サブユニットからなる、高度にフッ素化されたポリエチレンである。ポリテトラフルオロエチレンにおいて、Ｈ原子に対するＦ原子のモル比は、好ましくは１０を超え、特に２０を超え、好ましくは３０を超える。
【００３３】
ポリテトラフルオロエチレンカバー層の平均厚さは、好ましくは１０〜５０μｍの範囲、特に１０〜４０μｍの範囲、好ましくは１０〜３０μｍの範囲である。一般に、カバー層は、１〜１９０ｇ／ｍ２のＰＴＦＥ、特に２．５〜１７５ｇ／ｍ２のＰＴＦＥ、好ましくは４〜１６０ｇ／ｍ２のＰＴＦＥ、より好ましくは５〜１５０ｇ／ｍ２のＰＴＦＥ、特に好ましくは７〜１３０ｇ／ｍ２のＰＴＦＥ、特に好ましくは９〜１１０ｇ／ｍ２のＰＴＦＥ、非常に好ましくは１０〜１００ｇ／ｍ２のＰＴＦＥ、例えば１２〜８０ｇ／ｍ２のＰＴＦＥを含む。
【００３４】
本発明による層状複合体は、好ましくは０．５〜４．０ｍｍの厚さ、特に好ましくは１．５〜３．０ｍｍの厚さである。
【００３５】
本発明による層状複合体の１つの実施態様では、ポリテトラフルオロエチレンカバー層は、平面基材層とは反対側を向いている表面上にコーティングがされていない。その場合、高圧高温で比較的長時間使用した後でも、ポリテトラフルオロエチレンはフランジに比較的強く接着し、ガスケットを取り外す時、ポリテトラフルオロエチレン及び基材層からなる複合体が切り離されることが観察された。しかし、ガスケットの残りが取り外されるとすぐに、ポリテトラフルオロエチレンは、工具を使用せずに、実質的に一体として、問題なくフランジから完全に取り外すことができる。
【００３６】
本発明による層状複合体の別の実施態様では、ポリテトラフルオロエチレンカバー層は、平面基材層とは反対側を向いた表面上にコーティングがされている。特にフランジのシールに関連して、先行技術に記載されている任意の付着防止コーティングが考えられる。
【００３７】
好ましくは、本発明による層状複合体は、ポリテトラフルオロエチレンカバー層によって基材層に結合されたマイクロ粒子コーティングを有する。
【００３８】
コーティングは、基材層とは反対側に面するポリテトラフルオロエチレンカバー層の表面を、完全に又は部分的に、例えば５〜９９％、特に１０〜９８．５％、好ましくは２０〜９８％、特に好ましくは２５〜９７％、とりわけ好ましくは３０〜９５％覆っていることができる。
【００３９】
コーティングは、粒子、例えば、１〜５０μｍの範囲、特に１〜２５μｍの範囲、例えば１〜１０μｍの範囲の平均粒子サイズ（ｄ５０）を有するグラファイト粒子を含むことができる。平均粒子サイズ（ｄ５０）は、レーザー粒度分布測定器を使用してＩＳＯ  １３３２０−２００９に準拠して決定することができる、粒子サイズ分布の累積分布曲線Ｑ３（Ｘ）の５０％の値を表す。
【００４０】
マイクロ粒子コーティングを含む本発明による実施態様は、フランジへのポリテトラフルオロエチレンカバー層の接着をさらに低減するという利点を有する。その結果、マイクロ粒子コーティングを含むガスケットは、高圧及び高温で比較的長期間使用した後でも、フランジから一体として確実に取り外すことができる。その場合、後でフランジから剥離したＰＴＦＥを取り外す必要はない。このことは、シールの交換後でも、プロセスの安全な操作が特に確実に保証されるという追加の重要な利点を提供する。これは、特に近づくことが困難なフランジでは、古いシールからの広範囲又は断片的な接着性ＰＴＦＥ残渣が見落とされやすいためである。ＰＴＦＥの残渣は、新しく挿入されたガスケットの下で一貫性のない接触圧力を引き起こし、最悪の場合、高温の流体の制御不能な漏れを引き起こす可能性がある。したがって、最終的には、マイクロ粒子コーティングは、シールを交換した後、高圧及び高温でも、マイクロ粒子コーティングなしの層状複合体を使用する場合よりもさらに確実に、プロセスの特に信頼性の高い作動を保証するという意義を有する。
【００４１】
原則として、マイクロ粒子コーティングは、非常に広範囲の粒子、例えば、シリカ粉、ケイ酸塩、例えばシート状シリケート、雲母、顔料、酸化鉄、タルク、金属酸化物粒子、例えばＡｌ２Ｏ３、ＳｉＯ２及び／又はＴｉＯ２を含み得る。
【００４２】
しかし、好ましくは、マイクロ粒子コーティングは、マイクロ粒子固体潤滑剤コーティングである。
【００４３】
固体潤滑剤コーティングは、例えば、グラファイト粒子、二硫化モリブデン粒子、及び／又は軟質金属粒子、例えばアルミニウム、銅、又は鉛粒子などを含むことができる。特に好ましい固体潤滑剤コーティングは、グラファイト粒子及び／又は二硫化モリブデン粒子を含む。特に好ましい固体潤滑剤コーティングは、グラファイト粒子を含む。
【００４４】
固体潤滑剤コーティングは、それらが適用されたときに、ポリテトラフルオロエチレンカバー層の多孔性又は残留多孔性が一般に増加しないという点で有利である。固体潤滑剤粒子は柔らかく、したがって、その適用は、ポリテトラフルオロエチレンカバー層を著しく損なうことはない。したがって、一般に、固体潤滑剤コーティングの適用は、望ましくない量の流体透過性をもたらさない。
【００４５】
層状複合体は、好ましくは液体密封性である、すなわち、気体及び液体に対して実質的に不浸透性である。これは、例えばＤＩＮ  ＥＮ１３５５５に準拠して決定することができる。
【００４６】
好ましくは、本発明による層状複合体は、１００℃〜４００℃の範囲の温度に加熱され、その後室温に冷却されたときに、接着性残渣を形成する物質を含まないか、又は液体密封層間にのみそれらを含む。その結果、接着性残渣がフランジに接触しないため、層状複合体から製造されたガスケットをいつでも問題なくフランジから分離することができる。
【００４７】
請求項１に記載の層とは別に、層状複合体は、さらなる層、例えば金属層、好ましくは１つ以上の鋼シート層又はステンレス鋼シート層、及び／又はさらなる基材層、例えばさらなるグラファイト箔層を有することができる。金属シート層は、例えば、プレーンシートメタル層又はラフシートメタル層であり得る。
【００４８】
本発明による層状複合体は、好ましくは、第２の二次元的に隣接するポリテトラフルオロエチレンカバー層を含む。その場合、１つのポリテトラフルオロエチレンカバー層が前面の層状複合体を覆い、２番目のポリテトラフルオロエチレンカバー層が背面の層状複合体を覆う。
【００４９】
二次元的に隣接するポリテトラフルオロエチレンカバー層に関する上述の説明は、この場合、第２の二次元的に隣接するポリテトラフルオロエチレンカバー層にも当てはまる。
【００５０】
パイプラインのパイプ部分間のフランジ接続用のガスケットが本層状複合体から作られている場合、第２の二次元的に隣接するポリテトラフルオロエチレンカバー層が特に望ましい。パイプ部分のフランジ接続では、ガスケットの両側が、パイプラインを介して伝導される流体と、熱及び圧力とに、同じ程度にさらされるため、２つのパイプ部分のフランジからシールが分離する問題も同様に頻繁に発生する。３００℃及び３０ＭＰａで２４時間経過後でも、ポリテトラフルオロエチレンカバー層で両面を覆われた本発明による層状複合体は、２つのフランジから問題なく分離することができる。
【００５１】
第２の二次元的に隣接するポリテトラフルオロエチレンカバー層も、マイクロ粒子コーティングを有することができる。このコーティングを、第２のマイクロ粒子コーティングと呼ぶ。マイクロ粒子コーティングに関する上述した説明は、この場合、第２のマイクロ粒子コーティングにも当てはまる。
【００５２】
２つのポリテトラフルオロエチレンカバー層は、例えば、それぞれ、平面基材層の２つの表面のうちの１つに接着することができる。例として、２つのポリテトラフルオロエチレンカバー層は、グラファイト箔層の２つの表面に接着する。この実施態様では、層状複合体は、１つのグラファイト箔層と、２つの二次元的に隣接するポリテトラフルオロエチレンカバー層とを含み、これらの２つのカバー層は、グラファイト箔層の２つの表面に接着する。
【００５３】
本発明による特に好ましい層状複合体において、１つのポリテトラフルオロエチレンカバー層は、１つの平面基材層、例えばグラファイト箔層の表面に接着し、第２のポリテトラフルオロエチレンカバー層は、第２の平面基材層、例えば２番目のグラファイト箔層の表面に接着する。２つの平面基材層は、例えば、ポリテトラフルオロエチレンカバー層とは反対側を向いているその平面基材層の表面を、薄い、例えば厚さ２５〜２５０μｍの平面金属層、特にステンレス鋼シート層、例えばプレーンシートメタル層又はラフシートメタル層の２つの表面上に接着させることができる。
【００５４】
したがって、本発明による層状複合体は、以下の層構造を有する。
−  ポリテトラフルオロエチレンカバー層
−  平面基材層、例えばグラファイト箔層
−  平面金属層
−  平面基材層、例えばグラファイト箔層
−  ポリテトラフルオロエチレンカバー層。
【００５５】
あるいは、１つの基材層は、ポリテトラフルオロエチレンカバー層とは反対側に面するその基材層表面を、薄い、例えば厚さ２５〜２５０μｍの金属層、特にステンレス鋼シート層、例えばプレーンシートメタル層上に接着させ、第２の基材層は、第２のポリテトラフルオロエチレンカバー層とは反対側に面するその第２の基材層の表面をさらに、薄い、例えば厚さ２５〜２５０μｍの金属層、特にステンレス鋼シート層、例えばプレーンシートメタル層上に接着させる。その場合、２つの金属層は、ポリテトラフルオロエチレンカバー層とは反対側を向いている２つのその金属層の表面を、第３の平面基材層の対向する表面上に接着させる。
【００５６】
したがって、本発明による層状複合体は、以下の層構造を有する。
−  ポリテトラフルオロエチレンカバー層
−  平面基材層、例えばグラファイト箔層
−  平面金属層
−  平面基材層、例えばグラファイト箔層
−  平面金属層
−  平面基材層、例えばグラファイト箔層
−  ポリテトラフルオロエチレンカバー層。
【００５７】
本発明による層状複合体は、さらなる平面層を含むことができる。
【００５８】
本発明によるさらなる層状複合体は、以下の層構造を有する：
−  ポリテトラフルオロエチレンカバー層
−  平面基材層、例えばグラファイト箔層
−  平面金属層
−  平面基材層、例えばグラファイト箔層
−  平面金属層
−  平面基材層、例えばグラファイト箔層
−  平面金属層
−  平面基材層、例えばグラファイト箔層
−  ポリテトラフルオロエチレンカバー層。
【００５９】
出願人は、商標Ｓｉｇｒａｆｌｅｘ（登録商標）の下でグラファイト箔層を含む広範囲の層状複合体を供給しており、例えばステンレス鋼箔及びグラファイト箔の複数の層を有する多層状複合体も供給している。言うまでもなく、本発明による層状複合体は、商標Ｓｉｇｒａｆｌｅｘ（登録商標）の下ですでに利用可能なすべての層状複合体であって、本発明によるポリテトラフルオロエチレンカバー層がそれらの層状複合体のグラファイト箔表面又は金属表面の少なくとも１つの上に適用されたものを含む。
【００６０】
本発明は、本発明による層状複合体を含むシール、特にガスケットに関する。しかし、シールは、本発明による層状複合体を含む波形リングシール、カムプロファイルシール、又はらせん巻きシールであってもよい。
【００６１】
本発明による層状複合体が特定の曲げ強度を有する場合、特にガスケット用に特に有利である。次いで、この層状複合体が、複合材料を大小のガスケットに普遍的に機械加工することができ、シール材が大幅に曲げられたり折られたりすることなく、頭上でも問題なくフランジ間に配置することができることがわかった。
【００６２】
本発明による特に好ましい層状複合体は、少なくとも４．０ＭＰａ、特に少なくとも５．０ＭＰａ、例えば少なくとも５．５ＭＰａの曲げ強度（ＦＳ  ３Ｐ）を有する。曲げ強度は、以下に説明するように、ＩＳＯ１７８に準拠して決定される。本発明による特に好ましい層状複合体は、少なくとも６．０ＭＰＡ、例えば６．５ＭＰａを超える曲げ強度を有する。その場合、層状複合体は、ガスケットに理想的に適しており、頭上でもフランジ間に特に効果的に配置することができる。他方、それらは、もはやこの目的に必要なシーリングヤーンに加工することができないか、又は少なくとも層状複合体をストリップに加工し、ストリップを撚り、次に撚ったストリップをシーリングヤーンに編むことがもはやできないため、グランドシールの製造には不適切である。
【００６３】
本発明によるガスケットは、本発明による複合体から、例えばパンチング又はウォータージェット切断によって、切り出すことができる。
【００６４】
本発明は、
ａ）平面基材層、例えばグラファイト箔層の表面を、マイクロポーラスポリテトラフルオロエチレン層と接触させ、
ｂ）前記マイクロポーラスポリテトラフルオロエチレン層を前記平面基材層に接着させるように強く前記マイクロポーラスポリテトラフルオロエチレン層を前記平面基材層の表面に押し付け、かつ／あるいは、前記マイクロポーラスポリテトラフルオロエチレン層が前記平面基材層に接着する程度に温度を上昇させて、平面基材層に接着したポリテトラフルオロエチレンカバー層を得る、
本発明による層状複合体を製造するための方法にも関する。
【００６５】
マイクロポーラスポリテトラフルオロエチレン層は、従来の多孔性でガス透過性のポリテトラフルオロエチレン膜であり、ポリテトラフルオロエチレンを延伸することによって得られ、身体から水蒸気を逃がすための衣類材料に使用される。この種の多孔質膜の製造は、例えば、米国特許第３，９６２，１５３号に記載されている。マイクロポーラスポリテトラフルオロエチレン層の平均孔径は、広い範囲に亘ることができ、好ましくは０．１μｍから５００μｍの範囲で変動可能である。マイクロポーラスポリテトラフルオロエチレン層の平均孔径は、例えば、０．１μｍから１０μｍの範囲であり得る。
【００６６】
こうして得られたポリテトラフルオロエチレンカバー層は、依然としてかなりの残留多孔性を有することが見出された。この残留多孔性は、マイクロポーラスポリテトラフルオロエチレン層の多孔性よりも低い。驚くべきことに、本発明による層状複合体から作製されたガスケットは、依然として非常に良好なシール（密封）性能を示す。本発明者らは、基材層の凸状領域がポリテトラフルオロエチレンカバー層の残留細孔に突出し、これにより、最終的に予想外に高いシール性能が決定的にもたらされると推測している。
【００６７】
工程ｂ）の圧力は、広範囲に亘って変化させることができる。例えば、ポリテトラフルオロエチレン層を、０．２〜１０Ｎ／ｍｍ２の範囲の圧力で、好ましくは０．４〜５Ｎ／ｍｍ２の範囲の圧力で押し付ける。これにより、基材層、例えばフラファイト箔層が、所望の程度まで、すなわち所望の密度にまで圧縮されるように圧力を調整することができるという利点が得られる。
【００６８】
工程ｂ）の温度も広範囲に亘って変化させることができる。例えば、温度を３２０〜４４０℃の範囲にまで高める。当業者は、マイクロポーラスポリテトラフルオロエチレン層と接触している基材層を処理するために利用できる時間がほとんどない場合、最高で４４０℃までの高い温度を選択するであろう。これは、例えば、連続法の工程ｂ）において、非常に短い加熱ゾーンしか利用できず、マイクロポーラスポリテトラフルオロエチレン層と接触している基材層を非常に迅速に加熱ゾーンに導く必要がある場合に当てはまる。当業者は、マイクロポーラスポリテトラフルオロエチレン層と接触している基材層を処理するために利用可能な時間が多くある場合、３２０℃のいずれか又はそれより少し高い温度を選択するであろう。これは、例えば、連続法の工程ｂ）において、非常に長い加熱ゾーンが利用可能である場合、及び／又はマイクロポーラスポリテトラフルオロエチレン層と接触する基材層を加熱ゾーンを通して非常にゆっくりと誘導する必要がある場合である。
【００６９】
さらなる方法工程ｃ）において、マイクロ粒子コーティングを、基材層とは反対側を向いているポリテトラフルオロエチレンカバー層の表面に適用することができ、前記マイクロ粒子コーティングは、ポリテトラフルオロエチレンカバー層によって基材層に結合されている。好ましくは、微粒子とポリテトラフルオロエチレンカバー層との間の結合は、３３０〜４００℃で焼結することによって生じる。好ましくは、焼結は、３５０〜４１０℃、例えば３６５〜３９５℃の範囲の温度で実施される。ポリテトラフルオロエチレンカバー層に残っている細孔は、マイクロ粒子の存在下での焼結中に部分的又は完全に閉じられる。
【００７０】
本発明は、平面基材層のガス透過性を低減するためのマイクロポーラスポリテトラフルオロエチレンの使用にも関する。
【００７１】
本発明は、グラファイト箔層又は金属箔層の表面に接着したポリテトラフルオロエチレンカバー層を形成するための、マイクロポーラスポリテトラフルオロエチレン層の使用にも関する。
【００７２】
本発明は、マイクロ粒子コーティング、例えばマイクロ粒子固体潤滑剤コーティングのための担体としてのマイクロポーラスポリテトラフルオロエチレン層の使用にも関する。マイクロ粒子固体潤滑剤コーティングについては、上で詳細に説明した。
【００７３】
本発明に関連して、ポリテトラフルオロエチレンカバー層について上に述べた好ましい態様は、マイクロポーラスポリテトラフルオロエチレン層の単位面積当たりの質量に当てはまる。これは、工程ａ）及びｂ）に亘って、ＰＴＦＥの表面積はほとんど変化しないため、マイクロポーラス層の単位面積当たりの初期質量がカバー層の単位面積当たりの質量に対応するためである。ポリテトラフルオロエチレン層は、ポリテトラフルオロエチレン層１平方メートル当たり２００ｇ未満のＰＴＦＥを含む。一般に、ポリテトラフルオロエチレン層は、１〜１９０ｇ／ｍ２のＰＴＦＥ、特に２．５〜１７５ｇ／ｍ２のＰＴＦＥ、好ましくは４〜１６０ｇ／ｍ２のＰＴＦＥ、より好ましくは５〜１５０ｇ／ｍ２のＰＴＦＥ、特に好ましくは７〜１３０ｇ／ｍ２のＰＴＦＥ、特に好ましくは９〜１１０ｇ／ｍ２のＰＴＦＥ、非常に好ましくは１０〜１００ｇ／ｍ２のＰＴＦＥ、例えば１２〜８０ｇ／ｍ２のＰＴＦＥを含む。
【００７４】
全く異なる厚さのマイクロポーラスポリテトラフルオロエチレン層を使用することができる。例えば、単位面積当たりの所与の質量では、非常に多孔性のポリテトラフルオロエチレン層は、より多孔性の低いポリテトラフルオロエチレン層よりも厚い。典型的には、マイクロポーラスポリテトラフルオロエチレン層の厚さは、２５〜４００μｍの範囲である。
【００７５】
平面基材層の表面の粗さは、好ましくはＲｚ  １．５μｍ〜Ｒｚ  ３０μｍ、例えばＲｚ  ３μｍ〜Ｒｚ  １５μｍである。基材層の表面の凸状領域がマイクロポーラスポリテトラフルオロエチレン層の細孔と噛み合い、圧力の適用及び／又は工程ｂ）における温度の上昇がこの噛み合いを強め、それによってポリテトラフルオロエチレンの表面の層への接着が高められることが推測される。当業者は、基材層、例えばフラファイト箔層の粗さを、テクスチャードローラーでグラファイト箔を処理することによって調整することができる。
【００７６】
平面基材層は、好ましくは圧縮可能である。平面基材層の圧縮率は、好ましくは５〜８０％、例えば２０〜６０％である。工程ｂ）で圧力を加えたときに基材層が降伏すると、噛み合いが強まるようであり、このため、特に圧縮可能な平面基材層では、工程ｂ）で圧力を加えることにより、ポリテトラフルオロエチレンカバー層の平面基材層への強い接着がもたらされる。
【００７７】
本発明のさらなる利点及び好ましい態様は、以下の例示的な実施態様から明らかになるであろう。
【実施例】
【００７８】
グラファイト箔を、カレンダーを使用して、室温でｅＰＴＦＥ膜（厚さ約１００μｍ）でコーティングした。使用したｅＰＴＦＥ膜は、ポリテトラフルオロエチレンを延伸することで得られる従来の多孔質、ガス透過性、白色のポリテトラフルオロエチレン膜であった。次に、３８０℃での温度処理を行い、その間に、無色のガラス状のポリテトラフルオロエチレンカバー層（厚さ：約２０μｍ）がグラファイト箔上に形成され、グラファイト箔に堅固に接着した。
【００７９】
１つの実験では、カレンダーから得られた層状複合体を、グラファイト粉末（粒子サイズ２〜１０μｍ）を用いてコーティングした後、温度処理した。コーティングの過程で、グラファイト粒子は、ｅＰＴＦＥ膜の開いた細孔に部分的に浸透した。その後の温度処理では、グラファイト粒子が周囲のポリテトラフルオロエチレンに融合し、特に堅固に固定化された。このようにして、付着防止コーティングを製造した。
【００８０】
曲げ強度：
曲げ強度（ＦＳ  ３ｐ）を、３点曲げ試験を使用して決定した。この試験では、試験試料を、ＩＳＯ  １７８に従って２つの支持体に配置し、試験マンドレルを用いて中央にロードした。
【００８１】
曲げ強度についてテストした層及び層状複合体：
Ｌ１：  グラファイト箔（厚さ１．３  ｍｍ、密度０．７ｇ／ｃｍ３）
Ｌ２：  グラファイト箔Ｌ１（片面をｅＰＴＦＥカバー層でコーティングしたもの）
Ｌ３：  ｅＰＴＦＥカバー層−グラファイト箔Ｌ１−粗い金属シート（厚さ８０μｍ）−グラファイト箔Ｌ１−ｅＰＴＦＥカバー層（層状複合体における２つの外側のｅＰＴＦＥカバー層を微粒子グラファイト粉末でさらに表面コーティングしたもの）
Ｌ４：  グラファイト箔Ｌ１−粗い金属シート（厚さ１００μｍ）−グラファイト箔Ｌ１。
【００８２】
各層又は層状複合体の４つ又は５つの材料試料の曲げ強度を試験した。結果を以下の表に示す。
【表１】
2021527185.tif 000002
【国際調査報告】
2021527185.tif 000003
2021527185.tif 000004
2021527185.tif 000005
2021527185.tif 000006